(57)【特許請求の範囲】
【請求項１】
マグネシウムジアルコキシドを含む第１の化合物を準備すること；
第１の化合物を、式：
Ｔｉ（ＯＲ1）4；
［式中、Ｒ1はＣ1〜Ｃ10直鎖状から分枝鎖状アルキルから選ばれる］
により示される第２の化合物の存在下で第３の化合物と接触させて反応生成物「Ａ」の溶液を調製すること、
ここで、第３の化合物は式：
Ａｌ（ＯＲ2）3；
により示され、式中、Ｒ2はＣ1〜Ｃ10直鎖状もしくは分枝鎖状アルキルから選ばれる；
反応生成物「Ａ」の溶液を第１の金属ハライドと接触させて固体反応生成物「Ｂ」を生成させること；
固体反応生成物「Ｂ」を第２の金属ハライドと接触させて反応生成物「Ｃ」を生成させること；そして
反応生成物「Ｃ」を還元剤と接触させて触媒成分を調製すること、
ここで、触媒成分は少なくとも５ミクロンの容量平均粒度を呈し、還元剤が有機リチウム化合物、有機マグネシウム化合物、有機アルミニウム化合物及びそれらの組み合わせから選ばれる；
を含んでなる触媒系の調製方法。
【請求項２】
第１の化合物がＭｇ（ＯＥｔ）2である請求項１の方法。
【請求項３】
第２の化合物がチタン２−エチルヘキシルアルコキシド、チタンｎ−ブトキシド及びそれらの組み合わせから選ばれる請求項１の方法。
【請求項４】
第１の化合物が０．７５〜１．７５の当量において第２の化合物に接触する請求項１の方法。
【請求項５】
マグネシウムジアルコキシドがマグネシウムジエトキシドであり、第２の化合物がチタン２−エチルヘキシルアルコキシドであり、第３の化合物がアルミニウム２−エチルヘキシルアルコキシドであり、第１および第２の金属ハライドがＴｉＣｌ4を含み、還元剤がトリメチルアルミニウム（ＴＭＡ）、トリイソブチルアルミニウム（ＴＩＢＡｌ）、トリエチルアルミニウム（ＴＥＡｌ）、ｎ−オクチルアルミニウムまたはｎ−ヘキシルアルミニウムである、請求項１の方法。
【請求項６】
第３の化合物がアルミニウム２−エチルヘキシルアルコキシドを含む請求項１の方法。
【請求項７】
第３の化合物が０．１〜０．５の当量において第１の化合物に接触する請求項１の方法。
【請求項８】
第２の化合物及び第３の化合物が第１の化合物との接触の前に互いに接触する請求項１の方法。
【請求項９】
還元剤が有機リチウム化合物、有機マグネシウム化合物及びそれらの組み合わせから選ばれる、請求項１の方法。
【請求項１０】
還元剤がトリエチルアルミニウムを含む請求項１の方法。
【請求項１１】
第１および第２の金属ハライドがＴｉＣｌ4を含む請求項１の方法。
【請求項１２】
マグネシウムジアルコキシドがマグネシウムジエトキシドであり、第２の化合物がチタン２−エチルヘキシルアルコキシド、チタンｎ−ブトキシドまたはそれらの組み合わせであり、第３の化合物がアルミニウム２−エチルヘキシルアルコキシドであり、第１および第２の金属ハライドがＴｉＣｌ4であり、還元剤がトリメチルアルミニウム（ＴＭＡ）、トリイソブチルアルミニウム（ＴＩＢＡｌ）、トリエチルアルミニウム（ＴＥＡｌ）、ｎ−オクチルアルミニウムまたはｎ−ヘキシルアルミニウムである、請求項１の方法。
【請求項１３】
触媒成分が第３の化合物と接触しない触媒の容量平均粒度より大きい容量平均粒度を示す請求項１の方法。
【請求項１４】
反応領域内にオレフィンモノマーを導入すること；
請求項１の方法によって触媒を調製すること；
オレフィンモノマーを上記触媒と接触させてポリオレフィンを生成させること；そして
反応領域からポリオレフィンを回収すること
を含んでなる重合法。
【請求項１５】
触媒系が二峰性粒度分布を示す請求項１の方法。
【請求項１６】
反応生成物「Ａ」が１つのプロセス段階で第２の化合物、第３の化合物及び第１の化合物から生成する請求項１の方法。
【発明の詳細な説明】
【技術分野】
【０００１】
分野
本発明の態様は、一般的にチーグラー・ナッタ型触媒組成物の調製方法に関する。
【背景技術】
【０００２】
背景
チーグラー・ナッタ触媒系の調製のための多くの方法は成分のブレンドを使用する。不運なことに、そのようなブレンドは一般に高い製造コストを有する特殊化学品である。
【０００３】
従って、製造コストを低下させながら、ブレンドから調製される触媒から製造されるポリマーに類似の性質を有するポリマーを製造することができるチーグラー・ナッタ触媒の調製方法を開発することが望ましい。
【発明の概要】
【０００４】
概略
本発明の態様は、触媒系の調製方法を含む。方法は一般的に、マグネシウムジアルコキシドを含む第１の化合物を準備し、第１の化合物を、一般的に式：
Ｔｉ（ＯＲ１）４；
［式中、Ｒ１はＣ１〜Ｃ１０直鎖状から分枝鎖状アルキルから選ばれる］
により示される第２の化合物と接触させて反応生成物「Ａ」の溶液を調製し、反応生成物「Ａ」の溶液を第１の金属ハライドと接触させて固体反応生成物「Ｂ」を生成させ、固体反応生成物「Ｂ」を第２の金属ハライドと接触させて反応生成物「Ｃ」を生成させ、反応生成物「Ｃ」を還元剤と接触させて触媒成分を調製することを含む。
【０００５】
１つもしくはそれより多い態様（他のいずれかの態様と組み合わされた）において、第１の化合物は一般的にＭｇ（ＯＥｔ）２により示される。
【０００６】
１つもしくはそれより多い態様（他のいずれかの態様と組み合わされた）において、第２の化合物はチタンテトラ２−エチルヘキシルアルコキシド、チタンテトラｎ−ブトキシド及びそれらの組み合わせから選ばれる。
【０００７】
１つもしくはそれより多い態様（他のいずれかの態様と組み合わされた）において、第１の化合物は約０．７５〜約１．７５の当量において第２の化合物に接触する。
【０００８】
１つもしくはそれより多い態様（他のいずれかの態様と組み合わされた）において、方法はさらに、第１の化合物を第２の化合物の存在下で第３の化合物と接触させることを含み、ここで第３の化合物は一般に式：
Ａｌ（ＯＲ２）３；
により示され、式中、Ｒ２はＣ１〜Ｃ１０直鎖状もしくは分枝鎖状アルキルから選ばれる。
【０００９】
１つもしくはそれより多い態様（他のいずれかの態様と組み合わされた）において、第３の化合物はアルミニウム２−エチルヘキシルアルコキシドを含む。
【００１０】
１つもしくはそれより多い態様（他のいずれかの態様と組み合わされた）において、第３の化合物は、約０．１〜約０．５の当量において第１の化合物に接触する。
【００１１】
１つもしくはそれより多い態様（他のいずれかの態様と組み合わされた）において、第２の化合物及び第３の化合物は、第１の化合物との接触の前に互いに接触する。
【００１２】
１つもしくはそれより多い態様（他のいずれかの態様と組み合わされた）において、還元剤は有機リチウム化合物、有機マグネシウム化合物、有機アルミニウム化合物及びそれらの組み合わせから選ばれる。
【００１３】
１つもしくはそれより多い態様（他のいずれかの態様と組み合わされた）において、還元剤はトリエチルアルミニウムを含む。
【００１４】
１つもしくはそれより多い態様（他のいずれかの態様と組み合わされた）において、金属ハライドはＴｉＣｌ４を含む。
【００１５】
１つもしくはそれより多い態様（他のいずれかの態様と組み合わされた）において、チーグラー・ナッタ触媒の調製のために方法を用いる。
【００１６】
１つもしくはそれより多い態様（他のいずれかの態様と組み合わされた）において、触媒は少なくとも約５ミクロンの容量平均粒度（ｖｏｌｕｍｅ  ａｖｅｒａｇｅ  ｐａｒｔｉｃｌｅ  ｓｉｚｅ）を示す。
【００１７】
１つもしくはそれより多い態様（他のいずれかの態様と組み合わされた）において、触媒は第３の化合物と接触しない触媒の容量平均粒度より大きな容量平均粒度を示す。
【００１８】
１つもしくはそれより多い態様（他のいずれかの態様と組み合わされた）は、反応領域にオレフィンモノマーを導入し、オレフィンモノマーをチーグラー・ナッタ触媒と接触させてポリオレフィンを生成させ、反応領域からポリオレフィンを回収することを含む重合法を含む。
【００１９】
１つもしくはそれより多い態様（他のいずれかの態様と組み合わされた）において、ポリマーはポリエチレンである。
【００２０】
１つもしくはそれより多い態様（他のいずれかの態様と組み合わされた）において、触媒系は二峰性粒度分布を示す。
【００２１】
１つもしくはそれより多い態様（他のいずれかの態様と組み合わされた）において、反応生成物「Ａ」は、１つのプロセス段階で第２の化合物及び第１の化合物から生成する。
【００２２】
図面の簡単な記述
図１及び２は、調製される触媒の容量平均粒度分布を示す。
【図面の簡単な説明】
【００２３】
【図１】調製される触媒の容量平均粒度分布を示すグラフ。
【図２】調製される触媒の容量平均粒度分布を示すグラフ。
【発明を実施するための形態】
【００２４】
詳細な説明
序論及び定義
ここで詳細な説明を与える。添付の請求項のそれぞれは別々の発明を定義し、それは侵
害の目的に関し、請求項中に規定される種々の要素又は制限への同等事項を含むと認識される。状況によって、下記の「発明」へのすべての言及は、いくつかの場合にはある特定の態様のみを指し得る。他の場合、「発明」への言及は１つもしくはそれより多くの、しかし必ずしもすべてではない請求項中に挙げられる主題を指すことが認識されるであろう。ここで特定の態様、変形及び実施例を含む本発明のそれぞれを下記でさらに詳細に説明するが、本発明はこれらの態様、変形又は実施例に制限されず、それらは、本特許中の情報を利用可能な情報及び技術と組み合わせると、当該技術分野における通常の熟練者が本発明を作り且つ利用することを可能にするために含まれる。
【００２５】
本明細書中で用いられる種々の用語を下記に示す。請求項中で用いられる用語が下記に定義されない限り（ｔｏ  ｔｈｅ  ｅｘｔｅｎｔ）、それは、申請の時点における印刷出版物及び発行された特許中に反映される通り、関連する技術分野における者がその用語に与えた最も広い定義を与えられるべきである。さらに、他に特定されなければ、本明細書に記載されるすべての化合物は置換されているか又は置換されていないことができ、化合物のリストはその誘導体を含む。
【００２６】
種々の範囲がさらに下記で挙げられる。他にことわらなければ、末端値（ｅｎｄｐｏｉｎｔｓ）は互換性であるべきことが意図されていると認識されねばならない。さらに、その範囲内のいずれの点も本明細書で開示されることが意図されている。
【００２７】
触媒系
チーグラー・ナッタ触媒系は一般に金属成分（例えば触媒前駆体）と１種もしくはそれより多い追加の成分、例えば触媒担体、助触媒及び／又は１種もしくはそれより多い電子供与体の組み合わせから調製される。
【００２８】
チーグラー・ナッタ触媒の特別な例は、一般的に式：
ＭＲＡｘ；
により示される金属成分を含み、式中、Ｍは遷移金属であり、ＲＡはハロゲン、アルコキシ又はヒドロカルビル基であり、ｘは遷移金属の原子価である。例えばｘは１〜４であることができる。
【００２９】
遷移金属は、例えば第ＩＶ族〜ＶＩＢ族（例えばチタン、バナジウム又はクロム）から選ばれることができる。ＲＡは、１つの態様において塩素、臭素、カーボネート、エステル又はアルコキシ基から選ばれることができる。触媒の成分の例には、例えばＴｉＣｌ４、ＴｉＢｒ４、Ｔｉ（ＯＣ２Ｈ５）３Ｃｌ、Ｔｉ（ＯＣ３Ｈ７）２Ｃｌ２、Ｔｉ（ＯＣ６Ｈ１３）２Ｃｌ２、Ｔｉ（ＯＣ２Ｈ５）２Ｂｒ２及びＴｉ（ＯＣ１２Ｈ２５）Ｃｌ３が含まれる。
【００３０】
当該技術分野における熟練者は、触媒が重合の促進に有用である前に、それを何らかの方法で「活性化」することができることを認識するであろう。下記でさらに議論する通り、触媒をチーグラー・ナッタ活性剤（Ｚ−Ｎ活性剤）と接触させることにより活性化を行うことができ、それはいくつかの場合に「助触媒」とも呼ばれる。そのようなＺ−Ｎ活性剤の態様には、有機アルミニウム化合物、例えばトリメチルアルミニウム（ＴＭＡ）、トリエチルアルミニウム（ＴＥＡｌ）及びトリイソブチルアルミニウム（ＴＩＢＡｌ）が含まれる。
【００３１】
チーグラー・ナッタ触媒系はさらに１種もしくはそれより多い電子供与体、例えば内部電子供与体及び／又は外部電子供与体を含むことができる。内部電子供与体を用い、得られるポリマーのアタクチック形態を減少させ、かくしてポリマー中のキシレン可溶物の量を減少させることができる。内部電子供与体には、例えばアミン、アミド、エステル、ケ
トン、ニトリル、エーテル、ホスフィン、ジエーテル、スクシネート、フタレート又はジアルコキシベンゼンが含まれ得る（引用することによりそれらの記載事項が本明細書の内容となる米国特許第５，９４５，３６６号明細書及び米国特許第６，３９９，８３７号明細書を参照されたい。）。
【００３２】
外部電子供与体を用い、製造されるアタクチックポリマーの量をさらに抑制することができる。外部電子供与体には、一官能基性又は多官能基性カルボン酸、無水カルボン酸、カルボン酸エステル、ケトン、エーテル、アルコール、ラクトン、有機リン化合物及び／又は有機ケイ素化合物が含まれ得る。１つの態様において、外部供与体は、例えばジフェニルジメトキシシラン（ＤＰＭＳ）、シクロヘキシルメチルジメトキシシラン（ＣＤＭＳ）、ジイソプロピルジメトキシシラン及び／又はジシクロペンチルジメトキシシラン（ＣＰＤＳ）を含むことができる。外部供与体は、用いられる内部電子供与体と同じか又は異なることができる。
【００３３】
チーグラー・ナッタ触媒系の成分（例えば触媒、活性剤及び／又は電子供与体）は、互いと組み合わされた、もしくは互いと分離された担体を伴っているか、又は伴っていないことができる。Ｚ−Ｎ担体材料には、例えばマグネシウムジハライド、例えばマグネシウムジクロリド又はマグネシウムジブロミドあるいはシリカが含まれ得る。
【００３４】
チーグラー・ナッタ触媒の調製のための先行技術の試みは、一般に下記の方法を含む（引用することによりそれらの記載事項が本明細書の内容となる米国特許第６，７３４，１３４号明細書及び米国特許第６，１７４，９７１号明細書を参照されたい。）。
【００３５】
可能な反応スキームの制限ではない代表的な例を以下の通りに示すことができる：
１）ＭｇＲ３Ｒ４＋２Ｒ５ＯＨ→Ｍｇ（ＯＲ６）２
２）Ｍｇ（ＯＲ６）２＋ＣｌＡ（ＯｘＲ７）ｙ→“Ａ１”
３）“Ａ１”＋ＴｉＣｌ４／Ｔｉ（ＯＲ８）４→“Ａ２”
４）“Ａ２”＋ＴｉＣｌ４→“Ｂ”
５）“Ｂ”＋ＴｉＣｌ４→“Ｃ”
６）“Ｃ”＋ＡＲ９３→触媒
【００３６】
一次反応成分（ｐｒｉｍａｒｙ  ｒｅａｃｔｉｏｎ  ｃｏｍｐｏｎｅｎｔｓ）を上記に示したが、追加の成分が反応生成物であることができるか、あるいはそのような反応において用いられることができ、上記に示されていないことに注意されたい。さらに、本明細書で一次反応段階（ｐｒｉｍａｒｙ  ｒｅａｃｔｉｏｎ  ｓｔｅｐｓ）に関して記載するが、追加の段階が本明細書に記載される反応スキーム及び方法中に含まれ得（例えば洗浄、濾過、乾燥又はデカンテーション段階）、他の段階はある態様において除去され得ることがさらに意図されていることは、当該技術分野における熟練者に既知である。さらに、本明細書に記載される成分のいずれも、添加の順序が本発明の精神に従う限り、互いと組み合わせて添加することができることが意図されている。
【００３７】
先行技術の方法は一般的に、アルキルマグネシウム化合物をアルコールと接触させてマグネシウムジアルコキシド化合物を生成させることを含んだ。アルキルマグネシウム化合物は一般に次式（Ｉ）：
ＭｇＲ３Ｒ４；                      （Ｉ）
により示され、式中、Ｒ３及びＲ４は独立してＣ１−Ｃ１０アルキル基から選ばれた。アルキルマグネシウム化合物の制限ではない例には、例えばブチルエチルマグネシウム（ＢＥＭ）、ジエチルマグネシウム、ジプロピルマグネシウム及びジブチルマグネシウムが含まれる。
【００３８】
アルコールは一般に式（ＩＩ）：
Ｒ５ＯＨ；                          （ＩＩ）
により示され、式中、Ｒ５はＣ２〜Ｃ２０直鎖状もしくは分枝鎖状アルキル基から選ばれた。アルコールの制限ではない例には一般に、例えばブタノール、イソブタノール及び２−エチルヘキサノールが含まれる。
【００３９】
先行技術の方法は次いで、マグネシウムジアルコキシド化合物を第１の薬品と接触させて反応生成物“Ａ１”を生成させることを含んだ。
【００４０】
第１の薬品は一般に次式（ＩＩＩ）：
ＣｌＡ（ＯｘＲ７）ｙ；              （ＩＩＩ）
により示され、式中、Ａはチタン、ケイ素、アルミニウム、炭素、錫及びゲルマニウムから選ばれ、Ｒ７はＣ１〜Ｃ１０直鎖状もしくは分枝鎖状アルキル、例えばメチル、エチル、プロピル及びイソプロピルから選ばれ、ｘは０又は１であり、ｙはＡの原子価マイナス１であった。第１の薬品の制限ではない例には、例えばクロロチタントリイソプロポキシドＣｌＴｉ（ＯｉＰｒ）３及びＣｌＳｉ（Ｍｅ）３が含まれる。
【００４１】
先行技術の方法はさらに反応生成物“Ａ１”を第２の薬品と接触させて反応生成物“Ａ２”を生成させることを含む。第２の薬品は一般に次式（ＩＶ）：
ＴｉＣｌ４／Ｔｉ（ＯＲ８）４；      （ＩＶ）
により示され、式中、Ｒ８はＣ２〜Ｃ２０アルキル基から選ばれた。第２の薬品の制限ではない例には、塩化チタンとチタンアルコキシドのブレンド、例えばＴｉＣｌ４／Ｔｉ（ＯＢｕ）４が含まれる。
【００４２】
上記に示す通り、第１の薬品及び第２の薬品は一般に化合物のブレンドを含む。不運なことに、そのようなブレンドは高い製造コストを有する特殊化学品である。
【００４３】
従って本発明の１つもしくはそれより多い態様（単独の、又は組み合わされた）は一般的に、ブレンドを介して得られる１つもしくはそれより多い有益な性質を保持しながら、配合される薬品を修正／除去して製造コストを低下させることを含む。
【００４４】
さらに、チーグラー・ナッタ触媒の調製に用いられるアルキルマグネシウム化合物の多く、そして特にブチルエチルマグネシウムは高コスト材料である。従って、１つもしくはそれより多い態様は、アルキルマグネシウム化合物を修正及び／又は置き換えることを含み得る。
【００４５】
特に、本発明の態様は一般的に、マグネシウムジアルコキシドを含んでなる第１の化合物を準備することを含む。１つもしくはそれより多い特定の態様において、マグネシウムジアルコキシドはマグネシウムエトキシド（Ｍｇ（ＯＥｔ）２）である。
【００４６】
次いでマグネシウムジアルコキシドを第２の化合物と接触させて反応生成物“Ａ”の溶液を生成させる。そのような態様は一般に、１つのプロセス段階で第１の化合物及び第２の化合物から反応生成物“Ａ”を生成させることができる。
【００４７】
本明細書で議論される先行技術の方法と異なり、第２の化合物は一般に式（Ｖ）：
Ｔｉ（ＯＲ１）４；                  （Ｖ）
により示され、式中、Ｒ１はＣ１〜Ｃ１０直鎖状から分枝鎖状アルキルから選ばれる。１つもしくはそれより多い特定の態様において、第２の化合物は例えばチタン２−エチルヘキシルアルコキシド、チタンｎ−ブトキシド及びそれらの組み合わせから選ばれる。
【００４８】
例えば大体室温から約２００℃の温度で第１の化合物は第２の化合物に接触することができる。さらに第１の化合物は、例えば約０．７５〜約１．７５の当量において第２の化合物に接触することができる。
【００４９】
場合により、第１の化合物は第２の化合物の存在下で第３の化合物に接触することができる。第３の化合物は一般に式（ＶＩ）：
Ａｌ（ＯＲ２）３；                  （ＶＩ）
により示され、式中、Ｒ２はＣ１〜Ｃ１０直鎖状から分枝鎖状アルキルから選ばれる。１つもしくはそれより多い特定の態様において、第３の化合物はアルミニウム２−エチルヘキシルアルコキシドである。
【００５０】
第１の化合物は、例えば大体室温〜約２００℃の温度で第３の化合物に接触することができる。さらに、第１の化合物は、例えば約０．１０〜約０．５の当量において第３の化合物に接触することができる。
【００５１】
１つもしくはそれより多い態様において、第２の化合物及び第３の化合物は、第１の化合物との接触の前に互いに接触する。さらに、第２の化合物は、例えば約０．１０〜約０．５の当量において第３の化合物に接触することができる。
【００５２】
本発明の態様はさらに、反応生成物“Ａ”を第１の金属ハライドと接触させて固体反応生成物“Ｂ”を生成させることを含む。
【００５３】
そのような反応は不活性溶媒の存在下で行われ得る。不活性溶媒として多様な炭化水素を用いることができるが、選ばれるいずれの炭化水素もすべての関連する反応温度で液体形態のままでなければならず、担持触媒組成物の調製に用いられる成分は炭化水素中に少なくとも部分的に可溶性でなければならない。従って、ある態様において成分が炭化水素中に部分的にしか可溶性でなくても、炭化水素は本明細書における溶媒であると考えられる。
【００５４】
適した炭化水素溶媒には、置換及び非置換脂肪族炭化水素ならびに置換及び非置換芳香族炭化水素が含まれる。例えば不活性溶媒には、例えばヘキサン、ヘプタン、オクタン、デカン、トルエン、キシレン、ジクロロメタン、クロロホルム、１−クロロブタン又はそれらの組み合わせが含まれ得る。
【００５５】
さらに、反応は例えば室温で行われ得る。
【００５６】
第１の金属ハライドの制限ではない例には、例えば四塩化チタン（ＴｉＣｌ４）のような当該技術分野における熟練者に既知のいずれの金属ハライドも含まれ得る。第３の薬品を、例えば約０．１〜約５又は約０．２５〜約４又は約０．４５〜約２．５の当量において加えることができる。
【００５７】
方法はさらに、反応生成物“Ｂ”を第２の金属ハライドと接触させて反応生成物“Ｃ”を生成させることを含む。
【００５８】
そのような反応は、不活性溶媒の存在下で行われ得る。不活性溶媒には、例えば本明細書で前に議論された溶媒のいずれも含まれ得る。
【００５９】
さらに、反応は例えば室温で行われ得る。
【００６０】
第２の金属ハライドを反応生成物“Ｂ”に、例えば約０．１〜約５又は約０．２５〜約
４又は約０．４５〜約２．０の当量において加えることができる。さらに、第２の金属ハライドを段階的なやり方で加えることができ、それは、触媒性能に影響を与えるために、第１に半分を加え、次いで洗浄後に第２の半分を導入することである。
【００６１】
第２の金属ハライドの制限ではない例には、本明細書で前に記載したいずれの金属ハライドも含まれ得る。
【００６２】
方法は、次いで反応生成物“Ｃ”を還元剤と接触させて触媒成分を生成させることを含むことができる。還元剤は、例えば有機リチウム化合物、有機マグネシウム化合物、有機アルミニウム化合物及びそれらの組み合わせから選ばれることができる。
【００６３】
還元剤を反応生成物“Ｃ”に、例えば約０．１〜約１．０又は０．１〜約０．５の当量において加えることができる。
【００６４】
還元剤の制限ではない例には有機アルミニウム化合物が含まれる。有機アルミニウム化合物には、次式（ＶＩＩ）：
ＡｌＲ９３；                        （ＶＩＩ）
を有するアルミニウムアルキルが含まれ得、式中、Ｒ９はＣ１〜Ｃ１０アルキル化合物である。アルミニウムアルキル化合物の制限ではない例には一般に、例えばトリメチルアルミニウム（ＴＭＡ）、トリイソブチルアルミニウム（ＴＩＢＡｌ）、トリエチルアルミニウム（ＴＥＡｌ）、ｎ−オクチルアルミニウム及びｎ−ヘキシルアルミニウムが含まれる。
【００６５】
調製したら、場合により触媒を熱処理に供することができる。そのような熱処理は一般に、例えば約４０℃〜約１５０℃又は約９０℃〜約１２５℃又は約４０℃〜約６０℃の範囲内の温度に触媒を加熱することを含む。そのような熱処理を、例えば約０．５時間〜約２４時間又は約１時間〜約４時間行うことができる。
【００６６】
１つもしくはそれより多い態様において、触媒は少なくとも約５ミクロンの容量平均粒度を有する。さらに本発明の態様の触媒は、予期せぬことに、第３の化合物と接触しない触媒の容量平均粒度より大きい容量平均粒度を示す。
【００６７】
１つもしくはそれより多い態様において、触媒は二峰性粒度分布を示すことができる。例えば複数の粒度ピークを含む単一の触媒は、「二峰性」であると考えられる。
【００６８】
重合法
本明細書の他の場所で示す通り、触媒系を用いてポリオレフィン組成物を生成させる。上記に記載の通り、及び／又は当該技術分野における熟練者に既知の通りに触媒系が調製されたら、その組成物を用いて多様な方法を実施することができる。重合法において用いられる装置、プロセス条件、反応物、添加物及び他の材料は、生成されているポリマーの所望の組成及び性質に依存して、与えられる方法内で変わるであろう。そのような方法には、例えば溶液相、気相、スラリ相、バルク相、高圧法又はそれらの組み合わせが含まれ得る（引用することによりそれらの記載事項が本明細書の内容となる米国特許第５，５２５，６７８号明細書；米国特許第６，４２０，５８０号明細書；米国特許第６，３８０，３２８号明細書；米国特許第６，３５９，０７２号明細書；米国特許第６，３４６，５８６号明細書；米国特許第６，３４０，７３０号明細書；米国特許第６，３３９，１３４号明細書；米国特許第６，３００，４３６号明細書；米国特許第６，２７４，６８４号明細書；米国特許第６，２７１，３２３号明細書；米国特許第６，２４８，８４５号明細書；米国特許第６，２４５，８６８号明細書；米国特許第６，２４５，７０５号明細書；米国特許第６，２４２，５４５号明細書；米国特許第６，２１１，１０５号明細書；米国特許
第６，２０７，６０６号明細書；米国特許第６，１８０，７３５号明細書及び米国特許第６，１４７，１７３号明細書を参照されたい。）。
【００６９】
ある態様において、上記の方法は一般に１種もしくはそれより多いオレフィンモノマーを重合させてポリマーを生成させることを含む。オレフィンモノマーは、例えばＣ２〜Ｃ３０オレフィンモノマー又はＣ２〜Ｃ１２オレフィンモノマー（例えばエチレン、プロピレン、ブテン、ペンテン、４−メチル−１−ペンテン、ヘキセン、オクテン及びデセン）を含むことができる。モノマーは、例えばエチレン性不飽和モノマー、Ｃ４〜Ｃ１８ジオレフィン、共役又は非共役ジエン、ポリエン、ビニルモノマー及び環状オレフィンを含むことができる。他のモノマーの制限ではない例には、例えばノルボルネン、ノルボルナジエン、イソブチレン、イソプレン、ビニルベンゾシクロブタン、スチレン、アルキル置換スチレン、エチリデンノルボルネン、ジシクロペンタジエン及びシクロペンテンが含まれ得る。生成するポリマーは、例えばホモポリマー、コポリマー又はターポリマーを含むことができる。
【００７０】
溶液法の例は、引用することによりそれらの記載事項が本明細書の内容となる米国特許第４，２７１，０６０号明細書、米国特許第５，００１，２０５号明細書、米国特許第５，２３６，９９８号明細書及び米国特許第５，５８９，５５５号明細書に記載されている。
【００７１】
気相重合法の１つの例には、循環ガス流（他にはリサイクル流又は流動化媒体として既知）を重合の熱により反応器中で加熱する連続サイクルシステムが含まれ得る。熱は、反応器の外部の冷却システムにより、サイクルの別の部分において循環ガス流から除去される。１種もしくはそれより多いモノマーを含有する循環ガス流を、反応性条件下で触媒の存在下に、流動床を介して連続的に循環させることができる。循環ガス流は一般に流動床から回収され、反応器中に戻して再循環される。同時にポリマー生成物を反応器から回収することができ、新しいモノマーを加えて、重合したモノマーと置き換えることができる。気相法における反応器圧は、例えば約１００ｐｓｉｇ〜約５００ｐｓｉｇ又は約２００ｐｓｉｇ〜約４００ｐｓｉｇ又は約２５０ｐｓｉｇ〜約３５０ｐｓｉｇで変わることができる。気相法における反応器温度は、例えば約３０℃〜約１２０℃又は約６０℃〜約１１５℃又は約７０℃〜約１１０℃又は約７０℃〜約９５℃で変わることができる（例えば引用することによりそれらの記載事項が本明細書の内容となる米国特許第４，５４３，３９９号明細書；米国特許第４，５８８，７９０号明細書；米国特許第５，０２８，６７０号明細書；米国特許第５，３１７，０３６号明細書；米国特許第５，３５２，７４９号明細書；米国特許第５，４０５，９２２号明細書；米国特許第５，４３６，３０４号明細書；米国特許第５，４５６，４７１号明細書；米国特許第５，４６２，９９９号明細書；米国特許第５，６１６，６６１号明細書；米国特許第５，６２７，２４２号明細書；米国特許第５，６６５，８１８号明細書；米国特許第５，６７７，３７５号明細書及び米国特許第５，６６８，２２８号明細書を参照されたい。）。
【００７２】
スラリ相法は一般に、液体重合媒体中の固体粒子状ポリマーの懸濁液を形成し、それにモノマー及び場合により水素を触媒と一緒に加えることを含む。懸濁液（希釈剤を含むことができる）を反応器から断続的又は連続的に取り出すことができ、そこで揮発性成分をポリマーから分離し、場合により蒸留後に反応器に再循環させることができる。重合媒体中で用いられる液化希釈剤は、例えばＣ３〜Ｃ７アルカン（例えばヘキサン又はイソブタン）を含むことができる。用いられる媒体は、一般的に重合の条件下で液体であり、比較的不活性である。バルク相法は、バルク相法においては液体媒体が反応物（例えばモノマー）でもあることを除いて、スラリ法のそれと類似である。しかしながら方法は、例えばバルク法、スラリ法又はバルクスラリ法であることができる。
【００７３】
特別な態様において、スラリ法又はバルク法を１つもしくはそれより多いループ反応器において連続的に行うことができる。例えばスラリとして、又は乾燥流動性粉末としての触媒を反応器ループに規則的に注入することができ、反応器自身は希釈剤中の成長するポリマー粒子の循環スラリで満たされていることができる。場合により、例えば得られるポリマーの分子量制御のために、水素（又は例えば他の連鎖停止剤）を方法に加えることができる。ループ反応器を、例えば約２７バール〜約５０バール又は約３５バール〜約４５バールの圧力及び約３８℃〜約１２１℃の温度に保つことができる。例えば二重ジャケット付きパイプ又は熱交換器を介するような適した方法を介し、ループ壁を通って反応熱を除去することができる。
【００７４】
あるいはまた、例えば直列、並列又はそれらの組み合わせにおける撹拌反応器のような他の型の重合法を用いることができる。反応器から取り出したら、さらなる処理、例えば添加物の添加及び／又は押出しのために、ポリマーをポリマー回収システムに通過させることができる。
【００７５】
反応器から取り出したら、さらなる処理、例えば添加物の添加及び／又は押出しのために、ポリマーをポリマー回収システムに通過させることができる。
【００７６】
ポリマー生成物
本明細書に記載される方法を介して生成するポリマー（及びそのブレンド）には、例えば線状低密度ポリエチレン、エラストマー、プラストマー、高密度ポリエチレン、低密度ポリエチレン、中密度ポリエチレン、ポリプロピレン及びポリプロピレンコポリマーが含まれ得るが、これらに限られない。
【００７７】
本明細書で他に明示しなければ、すべての試験法は申請の時点における現法である。
【００７８】
１つもしくはそれより多い態様において、ポリマーはエチレンに基づくポリマーを含む。本明細書で用いられる場合、「エチレンに基づく」という用語は「エチレンポリマー」又は「ポリエチレン」という用語と互換的に用いられ、例えばポリマーの合計重量に対して少なくとも約５０重量％又は少なくとも約７０重量％又は少なくとも約７５重量％又は少なくとも約８０重量％又は少なくとも約８５重量％又は少なくとも約９０重量％のポリエチレンを有するポリマーを指す。
【００７９】
エチレンに基づくポリマーは、例えば約０．８６ｇ／ｃｃ〜約０．９８ｇ／ｃｃ又は約０．８８ｇ／ｃｃ〜約０．９６５ｇ／ｃｃ又は約０．９０ｇ／ｃｃ〜約０．９６５ｇ／ｃｃ又は約０．９２５ｇ／ｃｃ〜約０．９７ｇ／ｃｃの密度（ＡＳＴＭ  Ｄ−７９２により測定される）を有することができる。
【００８０】
エチレンに基づくポリマーは、例えば約０．０１ｄｇ／分〜約１００ｄｇ／分又は約０．０１ｄｇ／分〜約２５ｄｇ／分又は約０．０３ｄｇ／分〜約１５ｄｇ／分又は約０．０５ｄｇ／分〜約１０ｄｇ／分のメルトインデックス（Ｍｌ２）（ＡＳＴＭ  Ｄ−１２３８により測定される）を有することができる。
【００８１】
１つもしくはそれより多い態様において、ポリマーは低密度ポリエチレンを含む。
【００８２】
１つもしくはそれより多い態様において、ポリマーは線状低密度ポリエチレンを含む。
【００８３】
１つもしくはそれより多い態様において、ポリマーは中密度ポリエチレンを含む。本明細書で用いられる場合、「中密度ポリエチレン」という用語は、例えば約０．９２ｇ／ｃｃ〜約０．９４ｇ／ｃｃ又は約０．９２６ｇ／ｃｃ〜約０．９４ｇ／ｃｃの密度を有する
エチレンに基づくポリマーを指す。
【００８４】
１つもしくはそれより多い態様において、ポリマーは高密度ポリエチレンを含む。本明細書で用いられる場合、「高密度ポリエチレン」という用語は、例えば約０．９４ｇ／ｃｃ〜約０．９７ｇ／ｃｃの密度を有するエチレンに基づくポリマーを指す。
【００８５】
生成物用途
ポリマー及びそのブレンドは、成形作業（ｆｏｒｍｉｎｇ  ｏｐｅｒａｔｉｏｎ）（例えばフィルム、シート、パイプ及び繊維押出し及び共押出しならびに吹込成形、射出成形及び回転式成形）のような当該技術分野における熟練者に既知の用途において有用である。フィルムには、例えば食品と接触するか又は食品と接触しない用途における、収縮フィルム、クリングフィルム、延伸フィルム（ｓｔｒｅｔｃｈ  ｆｉｌｍ）、シーリングフィルム、配向フィルム（ｏｒｉｅｎｔｅｄ  ｆｉｌｍ）、スナック包装、重包装袋、野菜袋、焼成及び冷凍食品包装、医療用包装、産業用ライナー（ｉｎｄｕｓｔｒｉａｌ  ｌｉｎｅｒｓ）及び膜として有用な、押出し又は共押出しにより、あるいは積層により成形される吹込み、延伸又はキャストフィルムが含まれる。繊維には、例えば袋（ｓａｃｋｓ）、袋（ｂａｇｓ）、ロープ、トワイン（ｔｗｉｎｅ）、カーペット裏地、カーペット糸、フィルター、おむつ生地、医療用衣服及びジオテキスタイルの製造のための編織又は不織形態における使用のためのスリットフィルム、モノフィラメント、溶融紡糸、溶液紡糸及び溶融吹込み繊維作業が含まれる。押出し製品には、例えば医療用チューブ、ワイア及びケーブルコーティング、シート、熱成形シート（形材（ｐｒｏｆｉｌｅｓ）及びプラスチック波形板紙を含む）、ジオメンブレン（ｇｅｏｍａｍｂｒａｎｅｓ）及び池ライナー（ｐｏｎｄ  ｌｉｎｅｒｓ）が含まれる。成形品には、例えばビン、タンク、大中空製品、剛性食品容器及びおもちゃの形態の単層及び多層構造物が含まれる。
【実施例】
【００８６】
以下の実施例において、Ａｌ（Ｏ−２−エチルヘキシル）３は、トリエチルアルミニウム（ＴＥＡｌ）及び２−エチルヘキサノールの反応によりその場で製造された。触媒は、４個のＭｏｒｔｅｎのくぼみ（Ｍｏｒｔｅｎ’ｓ  ｉｎｄｅｎｔｉｏｎ）及び１個の滴下ロート、３羽撹拌機及び隔壁が備えられた５００ｍＬの反応器中で調製された。
【００８７】
下記の表１は、触媒合成条件を示す。触媒１、２及び３はＴｉ（ＯＢｕ）４（ＴＮＢＴ）の使用により調製され、触媒４及び５はＴｉ（Ｏ−２−エチルヘキシル）４により調製された。
【００８８】
【表１】
0005922039.tif 000002
【００８９】
生成する触媒の容量平均粒度分布を図１及び２に示す。示される通り、ＴＮＢＴの相対的な量は触媒の形態に影響を与えるようである。容量平均粒度分布は非常に広くから二峰性であることが観察された。しかしながら、Ｔｉアルコキシド試薬の型が、沈殿のために用いられる条件下で容量平均粒度分布に最も大きい影響を有するかのように見える。チタン２−エチルヘキシルアルコキシドの使用（触媒４）は、以前に調製された触媒の形態に類似の（しかしそれよりいくらか小さい）形態を与える。
【００９０】
前記は本発明の態様に向けられているが、本発明の基本的な範囲から逸脱することなく本発明の他の及びさらなる態様を工夫することができ、本発明の範囲は続く請求項により決定される。
【図１】
0005922039.tif 000003
【図２】
0005922039.tif 000004